(57)【特許請求の範囲】
【請求項１】
分光反射スペクトルにおいて、500〜620nmの波長領域にスペクトル的な窪みを有し、分光光度計にて、400〜700nmの波長領域における分光反射率を測定したとき、当該領域において、(a)、(b)又は(c)：
(a) 480〜660nmの波長領域を480〜570nm（領域１）及び570〜660nm（領域２）に分割し、各領域内で反射率関数〔Ｒskin(λ)〕の二次導関数が最小となる波長λ1（nm）及びλ2（nm）における反射率を結ぶ直線〔Ｒstd(λ)〕と反射率関数〔Ｒskin(λ)〕との間の部分の面積、
(b) 450〜650nmの波長領域において、任意の波長λ（nm）及び波長範囲α（nm）をとった場合、λ−α（＝λ1）及びλ＋α（＝λ2）における波長の反射率を結ぶ直線〔Ｒstd(λ)〕と反射率関数〔Ｒskin(λ)〕との間の部分の面積のうち、最大の面積、
(c) 500nm（λ1）及び620nm（λ2）における反射率を結ぶ直線〔Ｒstd(λ)〕と反射率関数〔Ｒskin(λ)〕との間の部分の面積、
のいずれかの面積（Ｓ500）を次式(1)
【数１】
0003679198.tif 000006
〔Δλ：反射率の測定波長の間隔（nm）〕
により求めた場合、得られた面積（Ｓ500）が、250（％・nm）以上であることを特徴とする化粧料塗布下地。
【請求項２】
λ1〜λ2の波長領域において、直線〔Ｒstd(λ)〕と反射率関数〔Ｒskin(λ)〕の差スペクトルの最大値が＋５％以上である請求項１記載の化粧料塗布下地。
【請求項３】
波長λ1（nm）における反射率（ｃ）と、400〜λ1（nm）における最小反射率（ｄ）との差（ｃ−ｄ）が、＋9.0％以上である請求項１又は２記載の化粧料塗布下地。
【請求項４】
λ1〜λ2の波長範囲が、70nm以上である請求項１〜３のいずれかに記載の化粧料塗布下地。
【請求項５】
分光反射スペクトルの反射率急増領域における変曲点の波長が60nm以上離れている黄色系色材(A)及び赤色系色材(B)を含有するものである請求項１〜４のいずれかに記載の化粧料塗布下地。
【請求項６】
色材の分光反射スペクトルの反射率急増領域における変曲点波長を、510±25nmに有する黄色系色材(A)及び620±25nmに有する赤色系色材(B)を含有するものである請求項１〜４のいずれかに記載の化粧料塗布下地。
【請求項７】
外観色が、マンセル表色系において、色相5R〜10YR、明度４〜９、彩度2.5〜5.5である請求項１〜６のいずれかに記載の化粧料塗布下地。
【請求項８】
化粧料塗布面に、１〜30（cycle/mm）の範囲に周波数成分のピークを有し、中心線平均粗さ（JIS B 0601-1982）Ｒa＝１〜1000（μｍ）の凹凸テクスチャを有するものである請求項１〜７のいずれかに記載の化粧料塗布下地。
【発明の詳細な説明】
【０００１】
【発明の属する技術分野】
本発明は、素肌と類似の分光反射特性を有し、種々の条件下において常に人間の素肌を再現することができ、化粧の練習、化粧料の評価等に好適に使用し得る化粧料塗布下地に関する。
【０００２】
【従来の技術】
従来、化粧の練習や化粧料の評価には、実際の人間の肌が用いられてきた。しかしながら、これらの行為は繰り返し行われることが多く、敏感な人間の肌に対しては悪影響を及ぼすこともある。また人間の素肌の状態は千差万別であり、その部位によって、更には同じ部位でも時間経過によって、異なる状態を呈するといった問題もある。このようなことから、人間の素肌を用いて、常に安定した条件の下で上記評価等を行うことは、非常に困難であった。
【０００３】
そこで、これまで様々な疑似肌モデルが作製され、化粧料の評価等において実際の人間の素肌の代わりに化粧塗布下地として用いられている。
【０００４】
【発明が解決しようとする課題】
しかしながら、従来の化粧塗布下地は、色彩値のレベルにおいては人間の肌色をほぼ再現していたものの、その分光特性においては人間の肌を十分に再現したものではなかった。従って、かかる実際の素肌と化粧料塗布下地との分光的差異により、化粧料の発色評価等において、正確な化粧肌色のシミュレートや、各種光源下における肌色の発色に対し影響を与え、化粧料塗布後の発色が実際の素肌の場合とは異なるという問題を生じていた。
【０００５】
すなわち、ここでいう化粧肌色とは、被塗布基材である化粧料塗布下地の色と塗布したファンデーション等の化粧料の色が混色されて知覚される色であるが、被塗布基材が素肌と同じ色彩値を有し、かつ同じファンデーションを塗布した場合であっても、その分光反射特性が素肌と異なる場合には、化粧肌色は異なることがある。
【０００６】
また、化粧料塗布下地の分光反射特性が素肌と異なることにより、例えば自然光下で素肌と同じ化粧肌色に見えていたものが、通常の室内蛍光燈下では異なって見えるといった不都合が起きていた。
【０００７】
更に、ファンデーション等の化粧料においては、人間の肌のシミ、ソバカス、クスミ等の色ムラの隠蔽性（カバー力）等もその重要な評価項目の一つとされるが、従来の疑似肌モデル等では、このような局所的な色ムラは考慮されておらず、塗布面が均一な色調であったために、上記色ムラに対する隠蔽力について十分な評価を行うことができなかった。
【０００８】
従って、本発明の目的は、素肌と類似の分光反射特性を有し、種々の条件下において常に人間の素肌をシミュレートすることができ、化粧の練習、化粧料の評価等に好適に使用し得る化粧料塗布下地を提供することにある。
【０００９】
【課題を解決するための手段】
かかる実情において、本発明者らは鋭意研究を行った結果、化粧料塗布下地の分光反射特性の特定領域にスペクトル的な窪みをもたせることにより、人間の素肌を好適にシミュレートし得ることを見出し、本発明を完成した。
【００１０】
すなわち、本発明は、分光反射スペクトルにおいて、500〜620nmの波長領域にスペクトル的な窪みを有し、分光光度計にて、400〜700nmの波長領域における分光反射率を測定したとき、当該領域において、(a)、(b)又は(c)：
(a) 480〜660nmの波長領域を480〜570nm（領域１）及び570〜660nm（領域２）に分割し、各領域内で反射率関数〔Ｒskin(λ)〕の二次導関数が最小となる波長λ1（nm）及びλ2（nm）における反射率を結ぶ直線〔Ｒstd(λ)〕と反射率関数〔Ｒskin(λ)〕との間の部分の面積、
(b) 450〜650nmの波長領域において、任意の波長λ（nm）及び波長範囲α（nm）をとった場合、λ−α（＝λ1）及びλ＋α（＝λ2）における波長の反射率を結ぶ直線〔Ｒstd(λ)〕と反射率関数〔Ｒskin(λ)〕との間の部分の面積のうち、最大の面積、
(c) 500nm（λ1）及び620nm（λ2）における反射率を結ぶ直線〔Ｒstd(λ)〕と反射率関数〔Ｒskin(λ)〕との間の部分の面積、
のいずれかの面積（Ｓ500）を次式(1)
【数２】
0003679198.tif 000002
〔Δλ：反射率の測定波長の間隔（nm）〕
により求めた場合、得られた面積（Ｓ500）が、250（％・nm）以上であることを特徴とする化粧料塗布下地を提供するものである。
【００１２】
【発明の実施の形態】
本発明において、分光反射スペクトルは、通常の方法により、様々なタイプの分光光度計を用いて測定することができ、JIS Z 8722（物体色の測定方法）に従って測定される。また、本発明にいうスペクトル的な窪みとは、例えば、500〜620nmの波長領域において、500nmにおける反射率と620nmにおける反射率を通る直線スペクトルの反射率〔Ｒstd(λ)〕よりも低い反射率になることによって生じるスペクトル形状の窪み形をいう。
【００１３】
また、本発明の化粧料塗布下地は、分光光度計にて、400〜700nmの波長領域における分光反射率を測定したとき、当該領域において、(a)、(b)又は(c)：
(a) 480〜660nmの波長領域を480〜570nm（領域１）及び570〜660nm（領域２）に分割し、各領域内で反射率関数〔Ｒskin(λ)〕の二次導関数が最小となる波長λ1（nm）及びλ2（nm）における反射率を結ぶ直線〔Ｒstd(λ)〕と反射率関数〔Ｒskin(λ)〕との間の部分の面積、
(b) 450〜650nmの波長領域において、任意の波長λ（nm）及び波長範囲α（nm）をとった場合、λ−α（＝λ1）及びλ＋α（＝λ2）における波長の反射率を結ぶ直線〔Ｒstd(λ)〕と反射率関数〔Ｒskin(λ)〕との間の部分の面積のうち、最大の面積、
(c) 500nm（λ1）及び620nm（λ2）における反射率を結ぶ直線〔Ｒstd(λ)〕と反射率関数〔Ｒskin(λ)〕との間の部分の面積、
のいずれかの面積（Ｓ500）を次式(1)
【００１４】
【数２】
0003679198.tif 000003
【００１５】
により求めた場合、得られた面積（Ｓ500）が、250（％・nm）以上、好ましくは300（％・nm）以上のものである。
【００１６】
なお、ここで、反射率関数〔Ｒskin(λ)〕とは、波長λnmにおける化粧料塗布下地の反射率をいう。また、面積（Ｓ500）は、測定により得られた分光反射率関数〔Ｒskin(λ)〕を用い、上記(a)、(b)又は(c)のいずれかの面積として求めることができるが、より具体的には、以下のとおりである。
【００１７】
面積(a)：
図１に示すように、反射率関数〔Ｒskin(λ)〕の二次導関数〔Ｒ″(λ)〕を求め、領域１及び領域２の範囲内で、それぞれＲ″(λ)が最小となる波長λ1（nm）及びλ2（nm）を求め、このときの反射率を直線〔Ｒstd(λ)〕で結ぶ。そして、Ｒstd(λ)とＲskin(λ)との間の部分の面積（図１中の斜線部）を求める。
なお、Ｒskin(λ)の二次導関数Ｒ″(λ)は、測定値が離散的な場合には、
Ｒ′(λ)＝Ｒ(λ＋５)−Ｒ(λ−５)
Ｒ″(λ)＝Ｒ′(λ＋５)−Ｒ′(λ−５)
として近似的に求めることもできる。
【００１８】
面積(b)：
図２に示すように、450〜650nmの波長領域において、任意の波長λ（nm）及び波長範囲α（nm）をとり（図２ではλ＝550nm，α＝50nm）、λ−α（＝λ1）及びλ＋α（＝λ2）の反射率（図２ではλ1＝500nm，λ2＝600nm）を直線〔Ｒstd(λ)〕で結ぶ。λ±αの波長範囲で、Ｒstd(λ)とＲskin(λ)との間にできた部分の面積（図２中の斜線部）を求めるが、この面積をλ及びαの可能な組合わせすべてについて求め、そのうちの最大の面積を求める。
【００１９】
面積(c)：
ヘモグロビンの吸収波長領域500〜620nmに対応する500nm（λ1）及び620nm（λ2）の反射率を直線〔Ｒstd(λ)〕で結び、この直線と反射率関数〔Ｒskin(λ)〕との間にできた部分の面積を求める。
【００２０】
(a)、(b)又は(c)により規定された面積（Ｓ500）は、前記式(1)により求めることができる。式(1)において、Δλは、皮膚の分光反射率を測定する際の測定波長間隔を考慮したもので、サンプリングピッチの違いに拘わらず、常に同じ条件でＳ500が算出できるようにしたものである。
【００２１】
また、前記の測定により得られた分光反射スペクトルにおいて、λ1〜λ2の波長領域における直線〔Ｒstd(λ)〕と反射率関数〔Ｒskin(λ)〕の差スペクトルの最大値は、＋５％以上、特に＋7.5％以上であるのが好ましい。
【００２２】
更に、波長λ1（nm）の反射率（ｃ）と、400〜λ1（nm）における最小反射率（ｄ）との差（ｃ−ｄ）は、＋9.0％以上、特に＋11.0％以上であるのが好ましく、λ1〜λ2の波長範囲は、70nm以上、特に100nm以上であるのが好ましい。
【００２３】
本発明の化粧料塗布下地は、例えば、分光反射スペクトルの反射率急増領域における変曲点の波長が60nm以上離れている黄色系色材(A)及び赤色系色材(B)を配合することにより製造することができる。この波長の差が60nm未満では、化粧料塗布下地の分光反射スペクトルにおいて、500〜620nmの波長領域にスペクトル的な窪みが得難い。ここで、反射率急増領域における変曲点の波長は、当該領域におけるスペクトルの一次微分導関数の最大値又は二次微分導関数が０となる波長に相当し、これらにより求めるのが好ましい。
【００２４】
このような色材としては、510±25nmに変曲点を有する色材(A)と、620±25nmに変曲点を有する色材(B)を組合わせて用いるのが好ましい。ここで、色材(A)及び色材(B)を変曲点の波長（二次導関数が０）で規定したのは、前記面積(a)における、波長λ1及びλ2との対応関係が良いためである。色材(A)及び色材(B)を規定するのに、変曲点波長の代わりに、分光反射率の二次導関数が最大となる波長や、最小となる波長等を用いて規定してもよい。この場合、面積(a)における、波長λ1及びλ2との対応関係をあらかじめ調べ、二次導関数の最大値又は最小値等のそれぞれがとりうる範囲を決定することにより規定してもよい。
【００２５】
ここで、色材(A)及び(B)としては、特に制限されず、変曲点波長が色材(A)、色材(B)の上記条件に適合するものであればいずれも用い得るが、例えば有機色素（合成、天然）、無機顔料（焼結顔料、複合酸化物顔料、異元素ドープ顔料等を含む）、色素複合顔料、干渉パール等が挙げられ、更にこれら色材のマイクロカプセルなどを用いることもできる。
【００２６】
具体的には、有機色素としては、色材(A)として、合成色素である黄色203号Alレーキ、黄色205号、黄色401号、緑色204号等が、色材(B)として、合成色素である赤色202号、赤色106号Alレーキ、赤色220号、赤色226号、赤色227号Alレーキ、キナクリドン顔料等や、天然色素であるカルミン等が使用できる。また、無機顔料としては、マンガンバイオレット、カドミウムレッド、カドミウムイエロー等の化合物のほかに、プラセオジム黄、バナジウムジルコニウム黄、チタンイエロー等の複合酸化物系顔料等が使用できる。
【００２７】
なお、一般的に使用されている黄酸化鉄及びべんがらは、変曲点波長を548nmと588nm付近に有するので、これらそのものは色材(A)及び色材(B)としては適さないため、他の金属酸化物との焼結等の処理により、変曲点波長を適性範囲に制御して用いることが好ましい。
【００２８】
また色素複合顔料としては、例えば特開平3-153523号公報や特開平3-290312号公報に記載された方法に従って、アルミナ担体に、黄色203号、黄色４号、コチニール、赤色201号、赤色227号等を複合化したものを用いることができる。
【００２９】
また、色材(B)として、645nmより長波長側に変曲点を有する色材と595nmより短波長側に変曲点を有する色材を任意の割合で混合することにより620±25nmに変曲点波長を調整して用いることが可能である。しかしながら、変曲点波長660nm以上のものになると、混合色材の彩度が低下してしまうために肌色の調色が困難となり、実際の使用には適さない。
【００３０】
また、色材(A)については、535nmより長波長側に変曲点を有する色材に任意量の青色顔料を混合することにより、510±25nmに変曲点波長を調整することも可能であるが、このような混合色材も、彩度が著しく低下してしまうために、肌色の調色が困難となり、実際の使用には適さない。
【００３１】
また、これらの色材は、粒子径、形状は特に限定されず、また分光反射特性等の条件が逸脱しない限りにおいて、化粧料塗布下地の加工に必要な処理（例えば表面処理等）を施してもよい。更に必要に応じて、２種類以上の色材(A)及び(B)をそれぞれ組合わせたり、黄酸化鉄やべんがら等を若干量加えることにより、分光反射スペクトルの形状（山や肩の位置）や窪みの大きさ等を、より素肌に類似するように調整することが可能である。
【００３２】
また、色材(A)及び(B)のほかに、肌色調整剤及び希釈剤として、その他の顔料、例えば酸化チタン、鉛白、黒酸化鉄、カーボンブラック、マイカ、タルク、セリサイト、カオリン、アルミナ、シリカ、ナイロンパウダー、炭酸カルシウム等を用いることもできる。
【００３３】
本発明の化粧料塗布下地は、その外観色が、マンセル表色系において、色相5R〜10YR、明度５〜８、彩度2.5〜5.2であるのが好ましく、特に色相2.0YR〜8.0YR、明度5.2〜7.6、彩度2.7〜4.7であるのが好ましい。なお、これらの色相、明度及び彩度は、JIS Z 8721（色の表示方法−三属性による表示）に従って求めたものである。
【００３４】
本発明の化粧料塗布下地のベース素材としては、目的に応じて適宜選択することができるが、例えば合成ゴム、天然ゴム、シリコーン樹脂、ポリアミド樹脂、ポリウレタン樹脂、ポリオレフィン樹脂等が挙げられる。これらのうち、作業性、保存安定性、硬化性等の点から、透明シリコーンゴム及びポリウレタン樹脂が好ましい。
【００３５】
これらの素材を用いて本発明の化粧料塗布下地を製造する際、その化粧料塗布面となる表面には、適当な凹凸テクスチャを付与するのが好ましい。かかる凹凸テクスチャとしては特に限定されるものではないが、例えば１〜30（cycle/mm）の範囲に周波数成分のピークを有し、中心線平均粗さ（JIS B 0601-1982）Ｒa＝１〜1000（μｍ）であるものが好適なものとして挙げられる。また凹凸テクスチャ形成のための型も特に限定されず、例えば粗さ標準盤のような規則的なパターン、あるいはサンドペーパー、人間の肌のレプリカ等の不規則的なパターンなど、様々なものを用いることができる。
【００３６】
また、本発明の化粧料塗布下地は、その化粧料塗布面に、色彩的に又は分光的に異なる部分を形成せしめることにより、人間の肌のシミ、ソバカス、クスミ等の局所的な色ムラの隠蔽力の評価に好適なものとすることができる。すなわち、例えば人間の肌色を逸脱しない色彩値の範囲内で調色した混合顔料を２種以上組合せて用いることにより、かかる色ムラを形成することができる。なお、ここで形成する色ムラ部分は、前述の分光的条件又は外観色の範囲内で調色しても、またシミ、ソバカス、クスミ等の色ムラとして不自然でない範囲で前述の条件の範囲外で調色してもよい。
【００３７】
かかる色ムラ部分を形成する具体的方法は、使用する原料により異なり、特に限定されるものでないが、例えば、型を形成する鋳型上に、局所的な色ムラ部分を形成する原料を滴下し、この上からこれ以外の部分を形成する原料を流し込み硬化させる方法、形成しようとする色ムラの形に応じた仕切りを鋳型中に設け、これらに適宜、色の異なる原料を流し込み硬化させる方法、原料が硬化した後、印刷等の方法により、化粧料塗布面に着色を施す方法などが挙げられる。
【００３８】
【実施例】
以下、実施例を挙げて本発明を更に詳細に説明するが、本発明はこれらに限定されるものではない。
【００３９】
実施例１  シリコーン化粧料塗布下地
パレット上で、ラバーベースとアクセラレータからなるポリサルファイド系合成ゴム歯科印象材（GC Surflex，ジーシー社製）を、ラバーベース：アクセラレータ（重量比）が２：３となるようにスパチュラでよく練った。次にその混練物をサンドペーパー（#100）に塗布し、自然乾燥させた。
乾燥後、サンドペーパーから歯科印象材を引き剥がし、６×４cmの大きさにカットして鋳型を作製した。そして、その鋳型をプラスチック容器の底部に、その凹凸面が上になるように密着させることにより、鋳型容器を作製した。
透明シリコーンラバー前駆体（KE-108，信越シリコーン社製）100重量部及び硬化触媒（CAT-108，信越シリコーン社製）５重量部に対し、表１に示す成分を混合したもの0.5重量部を均一に混合した（混合物Ａ）。次に、混合物Ａを皮膚鋳型容器上に深さ0.3〜１cmとなるように流し込んだ。これを24時間放置して硬化させた後、鋳型容器から取り出し、化粧料塗布下地を得た。
【００４０】
【表１】
0003679198.tif 000004
【００４１】
混合物Ａに配合した黄色401号及び赤色202号の分光反射スペクトルを図３に、得られた化粧料塗布下地の分光反射スペクトルを図４に示す。
この化粧料塗布下地は、外観色がマンセル表色系において6.49YR 6.32/4.18であり、分光反射スペクトルにおいて、面積Ｓ500（(c)による）は541.4％・nm、直線〔Ｒstd(λ)〕と反射率〔Ｒskin(λ)〕の差スペクトルの最大値は12.2％であった。また、この下地は10.5cycle/mmに周波数成分のピークを有する凹凸テクスチャを有するものであった。
この下地は視覚的にも実際の素肌と同様に知覚されるものであり、これにファンデーションを塗布したところ、その表面形状により良好な塗布状態を得ることができ、かつその塗布後の色は種々の光源下において実際の素肌と同様に見えるものであった。
【００４２】
実施例２  シリコーン化粧料塗布下地（色ムラつき）
透明シリコーンラバー前駆体（KE-108，信越シリコーン社製）100重量部及び硬化触媒（CAT-108，信越シリコーン社製）５重量部に対し、表２に示す成分を混合したもの0.5重量部を均一に混合した（混合物Ｂ）。
実施例１において、混合物Ａを皮膚鋳型容器に流し込む前に、上記混合物Ｂを皮膚鋳型容器上に数ヵ所滴下し、その後混合物Ａを深さ0.3〜１cmとなるように流し込む以外は同様にして、色ムラを有する化粧料塗布下地を得た。
【００４３】
【表２】
0003679198.tif 000005
【００４４】
混合物Ｂに配合した酸化鉄（赤）及び酸化鉄（黄）の分光反射スペクトルを図５に、得られた化粧料塗布下地の色ムラ部分（混合物Ｂの部分）の分光反射スペクトルを図６に示す。また、色ムラ部分の外観色はマンセル表色系において5.02YR 6.05/4.05であった。
なお、混合物Ａにより形成された部分の外観色及び分光反射スペクトル、並びに下地の凹凸テクスチャは、実施例１と全く同様である。
この下地は視覚的にも実際の素肌と同様に知覚されるものであり、局所的に形成した色ムラも実際の肌上のシミと同様に見えるものであった。更に、これにファンデーションを塗布したところ、その表面形状により良好な塗布状態を得ることができ、かつその塗布後の色は種々の光源下において実際の素肌と同様に見えるものであった。
【００４５】
【発明の効果】
本発明の化粧料塗布下地は、素肌と類似の分光反射特性を有し種々の条件下において常に人間の素肌を再現することができ、化粧の練習、化粧料の評価等に好適に使用し得るものである。
【図面の簡単な説明】
【図１】面積(a)を求める方法を示す図である。
【図２】面積(b)を求める方法を示す図である。
【図３】実施例１の化粧料塗布下地に配合した黄色401号及び赤色202号の分光反射スペクトルを示す図である。
【図４】実施例１の化粧料塗布下地の分光反射スペクトルを示す図である。
【図５】実施例２の化粧料塗布下地の色ムラ部分に配合した酸化鉄（赤）及び酸化鉄（黄）の分光反射スペクトルを示す図である。
【図６】実施例２の化粧料塗布下地の色ムラ部分の分光反射スペクトルを示す図である。
【図１】
0003679198.tif 000007
【図２】
0003679198.tif 000008
【図３】
0003679198.tif 000009
【図４】
0003679198.tif 000010
【図５】
0003679198.tif 000011
【図６】
0003679198.tif 000012